(57)【要約】【課題】親水性、疎水性、親油性、撥油性などの所望の性質を基材表面に有する表面改質基材およびその製造方法、ならびに当該表面改質基材の製造方法に好適に使用することができる２液型表面改質剤を提供すること。【解決手段】チオール基を有するアルコキシシリル基含有化合物を含有するＩ液と、（メタ）アクリル系化合物を含有するII液とからなる２液型表面改質剤、およびチオール基を有するアルコキシシリル基含有化合物を含有するＩ液を基材に塗布した後、（メタ）アクリル系化合物を含有するII液を塗布し、チオール基を有するアルコキシシリル基含有化合物と（メタ）アクリル系化合物とを反応させることを特徴とする表面改質基材の製造方法。【選択図】なし【特許請求の範囲】
【請求項１】
チオール基を有するアルコキシシリル基含有化合物を含有するＩ液と、（メタ）アクリル系化合物を含有するII液とからなる２液型表面改質剤。
【請求項２】
チオール基を有するアルコキシシリル基含有化合物が、式（Ｉ）：
【化１】
2011219613.tif 000012
（式中、Ｒ1、Ｒ2およびＲ3は、それぞれ独立して、炭素数１〜４のアルキル基または炭素数１〜４のアルコキシ基であって、Ｒ1、Ｒ2およびＲ3のうちの少なくとも１つの基は炭素数１〜４のアルコキシ基、Ｒ4は炭素数１〜１２のアルキレン基を示す）
で表わされるアルコキシシリル基含有化合物である請求項１に記載の２液型表面改質剤。
【請求項３】
（メタ）アクリル系化合物が、式（II）：
【化２】
2011219613.tif 000013
（式中、Ｒ5は水素原子またはメチル基、Ｒ6は水素原子、ハロゲン原子または１価の有機基を示す）
で表わされる（メタ）アクリル化合物または式(III):
【化３】
2011219613.tif 000014
（式中、Ｒ5は水素原子またはメチル基、Ｒ7およびＲ8は、それぞれ独立して、水素原子、ハロゲン原子または水素原子、ハロゲン原子または１価の有機基を示す）
で表わされる（メタ）アクリルアミド化合物である請求項１または２に記載の２液型表面改質剤。
【請求項４】
チオール基を有するアルコキシシリル基含有化合物を含有するＩ液を基材に塗布した後、（メタ）アクリル系化合物を含有するII液を塗布し、チオール基を有するアルコキシシリル基含有化合物と（メタ）アクリル系化合物とを反応させることを特徴とする表面改質基材の製造方法。
【請求項５】
チオール基を有するアルコキシシリル基含有化合物が、式（Ｉ）：
【化４】
2011219613.tif 000015
（式中、Ｒ1、Ｒ2およびＲ3は、それぞれ独立して、炭素数１〜４のアルキル基または炭素数１〜４のアルコキシ基であって、Ｒ1、Ｒ2およびＲ3のうちの少なくとも１つの基は炭素数１〜４のアルコキシ基、Ｒ4は炭素数１〜１２のアルキレン基を示す）
で表わされるアルコキシシリル基含有化合物である請求項４に記載の表面改質基材の製造方法。
【請求項６】
（メタ）アクリル系化合物が、式（II）：
【化５】
2011219613.tif 000016
（式中、Ｒ5は水素原子またはメチル基、Ｒ6は水素原子、ハロゲン原子または１価の有機基を示す）
で表わされる（メタ）アクリル化合物または式(III):
【化６】
2011219613.tif 000017
（式中、Ｒ5は水素原子またはメチル基、Ｒ7およびＲ8は、それぞれ独立して、水素原子、ハロゲン原子または１価の有機基を示す）
で表わされる（メタ）アクリルアミド化合物である請求項４または５に記載の表面改質基材の製造方法。
【請求項７】
請求項４〜６のいずれかに記載の表面改質基材の製造方法によって得られた表面改質基材。
【発明の詳細な説明】
【技術分野】
【０００１】
本発明は、２液型表面改質剤に関する。さらに詳しくは、親水性、疎水性、親油性、撥油性などの所望の性質を基材表面に有する表面改質基材およびその製造方法、ならびに当該表面改質基材の製造方法に好適に使用することができる２液型表面改質剤に関する。本発明の表面改質基材は、例えば、医療用材料、生体適合性材料、光学材料、樹脂フィルム、樹脂シートなどの幅広い用途での使用が期待されるものである。
【背景技術】
【０００２】
親水性を有する基材に求められる表面特性として、防曇性、帯電防止性、防汚性などが知られている。これらの表面特性は、一般に基材に親水性を付与することによって与えられている。
【０００３】
疎水性の樹脂基材の表面に容易に固着させることができる親水性層として、親水性シリカと酸化チタンとの混合物をフィルム基材に塗布し、乾燥させることによって得られた親水性層が提案されており、この親水性層は、プラスチック成形物の表面に転写させることによってプラスチック成形物の表面で利用されている（例えば、特許文献１参照）。しかし、プラスチック成形物に用いられている樹脂基材が可撓性を有する場合、外的応力を受けたときに親水性層が割れたり、剥がれ落ちたりするおそれがある。
【０００４】
また、基材表面に防曇性を付与するために基材表面に界面活性剤を塗布することは、従来から広く行なわれているが（例えば、特許文献２および特許文献３参照）、基材表面に水分が付着したとき、界面活性剤が水分に溶解して基材表面から離脱するおそれがある。
【先行技術文献】
【特許文献】
【０００５】
【特許文献１】特開２００６−２３１８９０号公報
【特許文献２】特開平０２−１６１８５号公報
【特許文献３】特開２００３−２３８２０７号公報
【発明の概要】
【発明が解決しようとする課題】
【０００６】
本発明は、前記従来技術に鑑みてなされたものであり、親水性、疎水性、親油性、撥油性などの所望の性質を基材表面に有する表面改質基材およびその製造方法、ならびに当該表面改質基材の製造方法に好適に使用することができる２液型表面改質剤を提供することを目的とする。
【課題を解決するための手段】
【０００７】
本発明は、
〔１〕  チオール基を有するアルコキシシリル基含有化合物を含有するＩ液と、（メタ）アクリル系化合物を含有するII液とからなる２液型表面改質剤、
〔２〕  チオール基を有するアルコキシシリル基含有化合物が、式（Ｉ）：
【０００８】
【化１】
2011219613.tif 000002
【０００９】
（式中、Ｒ1、Ｒ2およびＲ3は、それぞれ独立して、炭素数１〜４のアルキル基または炭素数１〜４のアルコキシ基であって、Ｒ1、Ｒ2およびＲ3のうちの少なくとも１つの基は炭素数１〜４のアルコキシ基、Ｒ4は炭素数１〜１２のアルキレン基を示す）
で表わされるアルコキシシリル基含有化合物である前記〔１〕に記載の２液型表面改質剤、
〔３〕  （メタ）アクリル系化合物が、式（II）：
【００１０】
【化２】
2011219613.tif 000003
【００１１】
（式中、Ｒ5は水素原子またはメチル基、Ｒ6は水素原子、ハロゲン原子または１価の有機基を示す）
で表わされる（メタ）アクリル化合物または式(III):
【００１２】
【化３】
2011219613.tif 000004
【００１３】
（式中、Ｒ5は水素原子またはメチル基、Ｒ7およびＲ8は、それぞれ独立して、水素原子、ハロゲン原子または１価の有機基を示す）
で表わされる（メタ）アクリルアミド化合物である前記〔１〕または〔２〕に記載の２液型表面改質剤、
〔４〕  チオール基を有するアルコキシシリル基含有化合物を含有するＩ液を基材に塗布した後、（メタ）アクリル系化合物を含有するII液を塗布し、チオール基を有するアルコキシシリル基含有化合物と（メタ）アクリル系化合物とを反応させることを特徴とする表面改質基材の製造方法、
〔５〕  チオール基を有するアルコキシシリル基含有化合物が、式（Ｉ）：
【００１４】
【化４】
2011219613.tif 000005
【００１５】
（式中、Ｒ1、Ｒ2およびＲ3は、それぞれ独立して、炭素数１〜４のアルキル基または炭素数１〜４のアルコキシ基であって、Ｒ1、Ｒ2およびＲ3のうちの少なくとも１つの基は炭素数１〜４のアルコキシ基、Ｒ4は炭素数１〜１２のアルキレン基を示す）
で表わされるアルコキシシリル基含有化合物である前記〔４〕に記載の表面改質基材の製造方法、
〔６〕  （メタ）アクリル系化合物が、式（II）：
【００１６】
【化５】
2011219613.tif 000006
【００１７】
（式中、Ｒ5は水素原子またはメチル基、Ｒ6は水素原子、ハロゲン原子または１価の有機基を示す）
で表わされる（メタ）アクリル化合物または式(III):
【００１８】
【化６】
2011219613.tif 000007
【００１９】
（式中、Ｒ5は水素原子またはメチル基、Ｒ7およびＲ8は、それぞれ独立して、水素原子、ハロゲン原子または１価の有機基を示す）
で表わされる（メタ）アクリルアミド化合物である前記〔４〕または〔５〕に記載の表面改質基材の製造方法、ならびに
〔７〕  前記〔４〕〜〔６〕のいずれかに記載の表面改質基材の製造方法によって得られた表面改質基材
に関する。
【００２０】
また、本発明の２液型表面改質剤は、チオール基を有するアルコキシシリル基含有化合物を含有するＩ液を基材に塗布した後、（メタ）アクリル系化合物を含有するII液を塗布し、チオール基を有するアルコキシシリル基含有化合物と（メタ）アクリル系化合物とを反応させることにより、基材の表面を改質させる基材表面の改質方法にも利用することができる。
【発明の効果】
【００２１】
本発明によれば、親水性、疎水性、親油性、撥油性などの所望の性質を基材表面に有する表面改質基材およびその製造方法、ならびに当該表面改質基材の製造方法に好適に使用することができる２液型表面改質剤が提供される。
【発明を実施するための形態】
【００２２】
本発明の表面改質基材の製造方法は、前記したように、チオール基を有するアルコキシシリル基含有化合物を含有するＩ液を基材に塗布した後、（メタ）アクリル系化合物を含有するII液を塗布し、チオール基を有するアルコキシシリル基含有化合物と（メタ）アクリル系化合物とを反応させることを特徴とする。なお、本明細書において、「（メタ）アクリ」は、「アクリ」または「メタクリ」を意味する。
【００２３】
また、本発明の２液型表面改質剤は、前記したように、チオール基を有するアルコキシシリル基含有化合物を含有するＩ液と、（メタ）アクリル系化合物を含有するII液とからなる。
【００２４】
Ｉ液に用いられるチオール基を有するアルコキシシリル基含有化合物としては、例えば、式（Ｉ）：
【００２５】
【化７】
2011219613.tif 000008
【００２６】
（式中、Ｒ1、Ｒ2およびＲ3は、それぞれ独立して、炭素数１〜４のアルキル基または炭素数１〜４のアルコキシ基であって、Ｒ1、Ｒ2およびＲ3のうちの少なくとも１つの基は炭素数１〜４のアルコキシ基、Ｒ4は炭素数１〜１２のアルキレン基を示す）
で表わされるアルコキシシリル基含有化合物などが挙げられる。
【００２７】
式(Ｉ)で表わされるアルコキシシリル基含有化合物としては、例えば、１−チオプロピル−３−トリメトキシシラン、１−チオプロピル−３−トリエトキシシラン、１−チオプロピル−３−トリイソプロポキシシラン、１−チオプロピル−３−メチルジメトキシシラン、１−チオプロピル−３−メチルジエトキシシラン、１−チオプロピル−３−メチルジプロポキシシランなどが挙げられるが、本発明は、かかる例示のみに限定されるものではない。これらのアルコキシシリル基含有化合物は、それぞれ単独で用いてもよく、２種以上を併用してもよい。
【００２８】
チオール基を有するアルコキシシリル基含有化合物は、そのままの状態で用いることができるが、溶媒に溶解させた溶液として用いることもできる。
【００２９】
チオール基を有するアルコキシシリル基含有化合物を溶媒に溶解させて用いる場合、チオール基を有するアルコキシシリル基含有化合物溶液におけるチオール基を有するアルコキシシリル基含有化合物の濃度は、本発明の２液型表面改質剤が用いられる基材の種類や用途などによって異なるので一概には決定することができないが、本発明の２液型表面改質剤によって所望の性質を十分に基材に付与する観点およびＩ液を基材に塗布する際の塗工性を向上させる観点から、０．３〜１０質量％程度であることが好ましい。
【００３０】
チオール基を有するアルコキシシリル基含有化合物溶液に用いられる溶媒としては、例えば、メチルアルコール、エチルアルコール、イソプロピルアルコール、エチレングリコール、プロピレングリコールなどのアルコール、アセトン、メチルエチルケトンなどのケトン、ジエチルエーテル、テトラヒドロフランなどのエーテル、ベンゼン、トルエン、キシレンなどの芳香族炭化水素化合物、ｎ−ヘキサンなどの脂肪族炭化水素化合物、シクロヘキサンなどの脂環式炭化水素化合物、酢酸メチル、酢酸エチルなどの酢酸エステルなどが挙げられるが、本発明は、かかる例示のみに限定されるものではない。これらの溶媒は、それぞれ単独で用いてもよく、２種以上を併用してもよい。
【００３１】
なお、チオール基を有するアルコキシシリル基含有化合物には、反応速度を向上させる観点から、必要により、例えば、塩酸などの酸をチオール基を有するアルコキシシリル基含有化合物のアルコキシシリル基の加水分解反応および脱水反応が促進するように添加してもよい。
【００３２】
本発明の表面改質基材の製造方法においては、まず、チオール基を有するアルコキシシリル基含有化合物を含有するＩ液を基材に塗布する。
【００３３】
Ｉ液に含まれているチオール基を有するアルコキシシリル基含有化合物は、表面上に水酸基が存在している基材に対し、より強固に固定されることから、その表面に水酸基を有する基材を用いることが好ましい。
【００３４】
基材の材質としては、例えば、ポリエチレン、ポリプロピレン、ポリスチレン、ポリ塩化ビニル、ナイロンに代表されるポリアミド、ポリイミド、ポリウレタン、尿素樹脂、ポリ乳酸、ポリビニルアルコール、ポリ酢酸ビニル、アクリル樹脂、ポリスルホン、ポリカーボネート、ＡＢＳ樹脂、ＡＳ樹脂、シリコーン樹脂、ガラス、セラミック、金属などが挙げられるが、本発明は、かかる例示のみに限定されるものではない。表面上に水酸基が存在していない基材を用いる場合には、その表面上に水酸基が存在するように表面を改質させることが好ましい。なお、例えば、ガラスなどからなる基材のように、その表面に水酸基が十分に存在している場合には、その表面上に水酸基が存在するように表面を改質させなくてもよいことは言うまでもない。
【００３５】
基材の形状は、特に限定されず、例えば、フィルム、シート、プレート、ロッド、所定形状に成形された成形体などが挙げられるが、本発明は、かかる例示のみに限定されるものではない。
【００３６】
Ｉ液を基材に塗布する方法としては、例えば、フローコート法、スプレーコート法、浸漬法、刷毛塗法、ロールコート法などが挙げられるが、本発明は、かかる例示のみに限定されるものではない。
【００３７】
Ｉ液を基材に塗布する際の雰囲気は、大気であればよく、また塗布する際の温度は、通常、常温であってもよく、加温であってもよい。Ｉ液を基材に塗布する際のＩ液の塗布量は、本発明の２液型表面改質剤が用いられる基材の種類や用途などによって異なるので一概には決定することができないため、その用途などに応じて適宜調整することが好ましい。
【００３８】
Ｉ液を基材に塗布する量は、その基材の種類や用途などによって異なるので一概には決定することができないことから、その基材の種類や用途などに応じて適宜決定することが好ましい。例えば、縦１００ｍｍ、横１００ｍｍ程度の大きさを有する基板にＩ液を塗布する量は、通常、１〜５ｍＬ程度である。
【００３９】
Ｉ液を基材に塗布した後は、生産効率を高める観点から、当該基材を乾燥させることが好ましい。基材の乾燥は、例えば、基材に温風を吹き付け、基材を加熱することによって行なうことができるが、本発明は、かかる基材の乾燥方法によって限定されるものではない。基材を加熱するときの温度は、その基材の耐熱温度などによって異なるので一概には決定することができないが、通常、５０〜１５０℃の範囲内から適切な温度が選ばれる。
【００４０】
以上のようにして、Ｉ液を基材に塗布することにより、Ｉ液に含まれているチオール基を有するアルコキシシリル基含有化合物を基材に固定することができる。
【００４１】
なお、基材に存在している余剰のＩ液は、基材に固定されているチオール基を有するアルコキシシリル基含有化合物とII液に含まれている（メタ）アクリル系化合物とを効率よく結合させる観点から、例えば、エタノールなどの溶媒を用いて除去することが好ましい。
【００４２】
次に、Ｉ液が塗布された基材に、（メタ）アクリル系化合物を含有するII液を塗布することにより、チオール基を有するアルコキシシリル基含有化合物と（メタ）アクリル系化合物とを反応させる。
【００４３】
（メタ）アクリル系化合物としては、例えば、式（II）：
【００４４】
【化８】
2011219613.tif 000009
【００４５】
（式中、Ｒ5は水素原子またはメチル基、Ｒ6は水素原子、ハロゲン原子または１価の有機基を示す）
で表わされる（メタ）アクリル化合物、式(III):
【００４６】
【化９】
2011219613.tif 000010
【００４７】
（式中、Ｒ5は水素原子またはメチル基、Ｒ7およびＲ8は、それぞれ独立して、水素原子、ハロゲン原子または１価の有機基を示す）
で表わされる（メタ）アクリルアミド化合物などが挙げられる。これらの（メタ）アクリル系化合物は、それぞれ単独で用いてもよく、２種以上を併用してもよい。
【００４８】
式（II）で表わされる（メタ）アクリル化合物において、Ｒ5は、水素原子またはメチル基である。Ｒ6は、水素原子、ハロゲン原子または１価の有機基である。ハロゲン原子としては、例えば、フッ素原子、塩素原子などが挙げられる。１価の有機基としては、例えば、炭素数１〜４のアルコキシ基、水酸基などの置換基を有していてもよい炭素数１〜２４のアルキル基、窒素原子、酸素原子、イオウ原子などのヘテロ原子を有していてもよい炭素数３〜１２の脂環式炭化水素基、炭素数６〜１２のアリール基、炭素数７〜１２のアラルキル基、炭素数１〜４のアルコキシ基を有していてもよい炭素数が１〜４のオキシアルキレン基などが挙げられるが、本発明は、かかる例示のみに限定されるものではない。Ｒ6は、水素原子、ハロゲン原子、炭素数１〜４のアルコキシ基、水酸基を有していてもよい炭素数１〜２４のアルキル基、ヘテロ原子を有していてもよい炭素数３〜１２の脂環式炭化水素基、炭素数６〜１２のアリール基、炭素数７〜１２のアラルキル基、または炭素数１〜４のアルコキシ基を有していてもよい炭素数が１〜４のオキシアルキレン基であることが好ましい。
【００４９】
式（II）で表わされる（メタ）アクリル化合物の具体例としては、例えば、（メタ）アクリル酸、メチル(メタ)アクリレート、エチル(メタ)アクリレート、ｎ−ブチル(メタ)アクリレート、イソブチル(メタ)アクリレート、ｔｅｒｔ−ブチル(メタ)アクリレート、ネオペンチル(メタ)アクリレート、２−エチルへキシル（メタ）アクリレート、オクチル(メタ)アクリレート、ステアリル(メタ)アクリレート、イソステアリル（メタ）アクリレート、セチル(メタ)アクリレート、ラウリル（メタ）アクリレート、イソボニル（メタ）アクリレート、２，２，２−トリフルオロエチル（メタ）アクリレート、２，２，３，３−テトラフルオロプロピル（メタ）アクリレート、１Ｈ，１Ｈ，５Ｈ−オクタフルオロペンチル（メタ）アクリレート、２−（パーフルオロオクチル）エチル（メタ）アクリレート、ヒドロキシエチル(メタ)アクリレート、ヒドロキシプロピル(メタ)アクリレート、ヒドロキシブチル(メタ)アクリレート、シクロヘキシル(メタ)アクリレート、シジクロペンタニル（メタ）アクリレート、ジシクロペンテニルオキシエチル（メタ）アクリレート、ポリエチレングリコールモノ（メタ）アクリレート、メトキシエチル(メタ)アクリレート、メトキシブチル(メタ)アクリレート、メトキシトリエチレングリコール（メタ）アクリレート、メトキシポリエチレングリコール（メタ）アクリレート、ベンジル(メタ)アクリレート、２−エチル−２−メチル−［１，３］−ジオキソラン−４−イル−メチル(メタ)アクリレート、ジメチルアミノエチル（メタ）アクリレート、イソボニル（メタ）アクリレートなどが挙げられるが、本発明は、かかる例示のみに限定されるものではない。これらの（メタ）アクリル化合物は、それぞれ単独で用いてもよく、２種以上を併用してもよい。
【００５０】
式(III)で表わされる（メタ）アクリルアミド化合物において、Ｒ5は、水素原子またはメチル基である。Ｒ7およびＲ8は、それぞれ独立して、水素原子、ハロゲン原子または１価の有機基である。ハロゲン原子としては、例えば、フッ素原子、塩素原子などが挙げられる。１価の有機基としては、例えば、炭素数１〜４のアルコキシ基、水酸基などの置換基を有していてもよい炭素数１〜２４のアルキル基、窒素原子、酸素原子、イオウ原子などのヘテロ原子を有していてもよい炭素数３〜１２の脂環式炭化水素基、炭素数６〜１２のアリール基、炭素数７〜１２のアラルキル基、炭素数１〜４のアルコキシ基を有していてもよい炭素数が１〜４のオキシアルキレン基などが挙げられるが、本発明は、かかる例示のみに限定されるものではない。Ｒ6は、水素原子、ハロゲン原子、炭素数１〜４のアルコキシ基または水酸基を有していてもよい炭素数１〜２４のアルキル基、ヘテロ原子を有していてもよい炭素数３〜１２の脂環式炭化水素基、炭素数６〜１２のアリール基、炭素数７〜１２のアラルキル基、または炭素数１〜４のアルコキシ基を有していてもよい炭素数が１〜４のオキシアルキレン基であることが好ましい。
【００５１】
式(III)で表わされる（メタ）アクリルアミド化合物の具体例としては、例えば、Ｎ−メチル(メタ)アクリルアミド、Ｎ−エチル(メタ)アクリルアミド、Ｎ−プロピル(メタ)アクリルアミド、Ｎ−イソプロピル(メタ)アクリルアミド、Ｎ−ブトキシメチル(メタ)アクリルアミド、Ｎ−ｔｅｒｔ−ブチル(メタ)アクリルアミド、Ｎ−オクチル(メタ)アクリルアミド、Ｎ，Ｎ−ジメチル(メタ)アクリルアミド、Ｎ，Ｎ−ジエチル(メタ)アクリルアミド、(メタ)アクリロイルモルホリン、ジアセトン(メタ)アクリルアミドなどが挙げられるが、本発明は、かかる例示のみに限定されるものではない。これらの（メタ）アクリルアミド化合物は、それぞれ単独で用いてもよく、２種以上を併用してもよい。
【００５２】
なお、本発明の目的が阻害されない範囲内であれば、（メタ）アクリル系化合物を他の化合物と併用してもよい。他の化合物としては、例えば、スチレン、α−ヒドロキシスチレン、ｐ−ヒドロキシスチレン、スチレン、イタコン酸メチル、イタコン酸エチル、酢酸ビニル、プロピオン酸ビニル、Ｎ−ビニルピロリドン、Ｎ−ビニルカプロラクタムなどが挙げられるが、本発明は、かかる例示のみに限定されるものではない。これらの他の重合性モノマーは、それぞれ単独で用いてもよく、２種以上を併用してもよい。
【００５３】
（メタ）アクリル系化合物および必要により用いられる他の化合物は、溶媒に溶解させて用いることができる。
【００５４】
溶媒としては、例えば、メチルアルコール、エチルアルコール、イソプロピルアルコール、エチレングリコール、プロピレングリコールなどのアルコール、アセトン、メチルエチルケトンなどのケトン、ジエチルエーテル、テトラヒドロフランなどのエーテル、ベンゼン、トルエン、キシレンなどの芳香族炭化水素化合物、ｎ−ヘキサンなどの脂肪族炭化水素化合物、シクロヘキサンなどの脂環式炭化水素化合物、酢酸メチル、酢酸エチルなどの酢酸エステルなどが挙げられるが、本発明は、かかる例示のみに限定されるものではない。これらの溶媒は、それぞれ単独で用いてもよく、２種以上を併用してもよい。溶媒の量は、特に限定されないが、通常、（メタ）アクリル系化合物を溶媒に溶解させることによって得られる溶液における（メタ）アクリル系化合物の濃度が１０〜８０重量％程度となるように調整することが好ましい。
【００５５】
（メタ）アクリル系化合物は、それ単独で用いてもよく、必要により、触媒と併用してもよい。触媒としては、例えば、トリエチルアミン、トリブチルアミン、トリペンチルアミン、Ｎ，Ｎ−ジメチルアニリン、Ｎ，Ｎ−ジエチルアニリン、ピリジン、キノリンなどが挙げられるが、本発明は、かかる例示のみに限定されるものではない。これらの触媒のなかでは、塗工時における臭気が発生することを抑制する観点から、トリエチルアミンが好ましい。触媒の量は、特に限定されないが、反応速度を高める観点から、（メタ）アクリル系化合物１００重量部あたり、１〜１０重量部程度であることが好ましい。
【００５６】
基材にII液を塗布する方法としては、例えば、フローコート法、スプレーコート法、浸漬法、刷毛塗法、ロールコート法などが挙げられるが、本発明は、かかる例示のみに限定されるものではない。
【００５７】
II液を基材に塗布する際の雰囲気は、大気であればよく、また塗布する際の温度は、通常、常温であってもよく、加温であってもよい。
【００５８】
II液を基材に塗布する際のII液の塗布量は、その基材の種類や用途などによって異なるので一概には決定することができないことから、その基材の種類や用途などに応じて適宜決定することが好ましい。例えば、縦１００ｍｍ、横１００ｍｍ程度の大きさを有する基板にII液を塗布する量は、通常、１〜５ｍＬ程度である。
【００５９】
なお、浸漬法によってII液を基材に塗布する場合には、生産効率を高める観点から、II液の液温を３０〜８０℃程度に調整することが好ましい。また、基材をII液に浸漬する時間は、特に限定されないが、II液に含まれている（メタ）アクリル系化合物の重合速度を高める観点および生産効率を高める観点から、３０〜１２０分間程度であることが好ましい。
【００６０】
前記のようにしてII液を塗布したとき、Ｉ液の塗布によって基材に固定化されているチオール基を有するアルコキシシリル基含有化合物のチオール基と（メタ）アクリル系化合物とが反応するので、基材に当該（メタ）アクリル系化合物が固定化される。これにより、（メタ）アクリル系化合物が有する性質を基材に付与することができる。
【００６１】
II液に含まれている（メタ）アクリル系化合物の重合反応の終了後には、必要により、基材を洗浄し、乾燥させればよい。
【００６２】
以上のようにして得られる本発明の表面改質基材の表面上に（メタ）アクリル系化合物が有する性質を付与することができるとともに、従来の界面活性剤を用いたときのように水分が付着したときに流失することを防止することができる。したがって、本発明の表面改質剤を基材に塗布する際に（メタ）アクリル系化合物の種類を適宜選択することにより、例えば、親水性、疎水性、撥油性、親油性などの所望の性質を表面改質基材に付与することができる。
【実施例】
【００６３】
次に、本発明を実施例に基づいてさらに詳細に説明するが、本発明は、かかる実施例のみに限定されるものではない。
実施例１〜１８
１００ｍＬ容のバイアル瓶に、３-メルカプトプロピルトリメトキシシラン〔信越化学工業（株）製、商品名：ＫＢＭ−８０３〕０．５ｇおよびエタノール９９．５ｇを添加し、十分に攪拌することによって混合した。その後、このバイアル瓶内に０．１Ｎ塩酸０．０２５ｇを添加し、十分に攪拌することによって混合し、Ｉ液を調製した。
【００６４】
一方、１００ｍＬ容のバイアル瓶に、表１に示す（メタ）アクリル系化合物５０．０ｇおよびトリエチルアミン２．５ｇを添加し、十分に攪拌することによって混合し、II液を調製した。
【００６５】
以上のようにして、Ｉ液とII液とからなる２液型表面改質剤を調製した。次に、前記で得られたＩ液をガラスプレート（縦：１００ｍｍ、横：１００ｍｍ、厚さ：１ｍｍ）上にフローコートし、余剰のＩ液をエタノールで洗浄することによって除去した後、このガラスプレートを温風乾燥機内に入れ、１２０℃の温度で３０分間温風乾燥を行なうことにより、チオール基を有するアルコキシシリル基含有化合物を基材に固定した。
【００６６】
次に、あらかじめ６０℃に加温しておいたII液中に前記基材を６０分間浸漬した後、このII液から取り出し、過剰のII液をエタノールで除去し、エアガンで乾燥させることにより、表面改質基材を得た。
【００６７】
実施例１９〜２４
実施例１において、II液で使用した（メタ）アクリル系化合物を表１に示すものに変更するとともに、その（メタ）アクリル系化合物の量を５０．０ｇから２５．０ｇに変更し、当該（メタ）アクリル系化合物をエタノール２５．０ｇに溶解させたこと以外は、実施例１と同様にして２液型表面改質剤を調製した。その後、得られた２液型表面改質剤を用い、実施例１と同様にして表面改質基材を得た。
【００６８】
比較例１
実施例１で用いられたのと同じ種類および大きさのガラスプレートを表面改質剤で改質せずに用いた。
【００６９】
比較例２
実施例１で用いられたものと同じ種類および大きさのガラスプレート上に、界面活性剤として、
ラウリン酸ナトリウムの１％水溶液をフローコートした後、このガラスプレートを温風乾燥機内に入れ、１２０℃の温度で３０分間温風乾燥を行なうことにより、表面改質基材を得た。
【００７０】
実験例
各実施例で得られた表面改質基材、比較例１のガラスプレートおよび比較例２で得られた表面改質基材を用いて以下の物性を調べた。その結果を表１に示す。
【００７１】
〔接触角〕
各実施例で得られた表面改質基材、比較例１のガラスプレートおよび比較例２で得られた表面改質基材に水滴を滴下し、接触角計〔エルマ（株）製〕を用いて水との接触角を２５℃で測定した。
【００７２】
〔耐熱水性〕
８０℃に加温しておいた熱水中に、各実施例で得られた表面改質基材および比較例２で得られた表面改質基材を５時間浸漬した後、この熱水から表面改質基材を取り出し、表面改質剤に含まれている(メタ)アクリル系ポリマーが熱水中に溶出しているかどうかを水に対する接触角を測定することによって調べ、以下の評価基準に基づいて評価した。
【００７３】
（評価基準）
○：耐熱水性試験前後の水に対する接触角の差の絶対値が１０度未満
×：耐熱水性試験前後の水に対する接触角の差の絶対値が１０度以上
【００７４】
【表１】
2011219613.tif 000011
【００７５】
表１に示された結果から、各実施例によれば、耐熱水性に優れ、種々の水との親和性を有する表面改質基材を製造することができることがわかる。
【００７６】
したがって、本発明の２液型表面改質剤を用いれば、その（メタ）アクリル系化合物の種類を変更することにより、親水性、疎水性、親油性、撥油性などの所望の性質を基材に安定して付与することができることがわかる。
【産業上の利用可能性】
【００７７】
本発明の２液型表面改質剤は、ガラス、金属、有機化合物などの種々の材質からなる基材に塗布することにより、その表面に所望の性質を付与することができることから、先端医療器具、人工臓器などに用いられているシリコーン樹脂表面の親水化技術や、タンパク質、細胞などの付着防止技術に適用することが期待されるものである。
【００７８】
また、本発明の表面改質基材は、自動車のガラス、鏡などの表面を容易に親水化させることができるので、鏡、太陽電池パネルのガラス面、住宅の窓ガラスなどに防曇性や自己クリーニング機能などを付与したり、液晶ディスプレイなどの帯電防止によるチリやホコリなどの付着防止などにも有用である。